(57)【要約】本発明は、ゲルマニウム含有ゼオライト触媒を用いて、主にパラフィン量を有するナフサ炭化水素供給物のオクタン価を増加させるためのプロセスに関する。触媒は、その上に貴金属、例えば白金が堆積されている非酸性ゲルマニウムゼオライトである。ゼオライト構造は、ＭＴＷ、ＭＷＷ、ＭＥＬ、ＴＯＮ、ＭＲＥ、ＦＥＲ、ＭＦＩ、ＢＥＡ、ＭＯＲ、ＬＴＬまたはＭＴＴであってもよい。ゼオライトはアルカリ金属またはアルカリ土類金属、例えばセシウム、カリウム、ナトリウム、ルビジウム、バリウム、カルシウム、マグネシウムおよびそれらの混合物と塩基交換され、酸性を減少させることにより非酸性とされる。触媒は耐硫黄性である。炭化水素供給物は１０００ｐｐｍまでの硫黄を含んでもよい。本発明は、主にナフテン類およびパラフィン類である供給流に適用可能である。【特許請求の範囲】
【請求項１】
炭化水素供給物のオクタン価を増加させるためのプロセスであって、
ａ）同時に、ｎ−パラフィン類をイソパラフィン類に異性化し、イソパラフィン類をより高度に分枝したイソパラフィン類にさらに異性化し、ｎ−パラフィン類をより小さなｎ−イソパラフィン類に分解し、ｎ−パラフィン類およびイソパラフィン類の両方を脱水素化し、ｎ−パラフィン類を芳香族類に脱水素環化するための条件で、Ｃ6−Ｃ8アルカン類を有するナフサを含む供給物を、ケイ素、ゲルマニウムおよび、任意で必要に応じて、アルミニウムを含む、その上に貴金属が堆積されている非酸性中細孔または大細孔ゼオライトを含む触媒と接触させる工程と、
ｂ）炭化水素生成物を回収する工程と、
を含む、プロセス。
【請求項２】
前記ゼオライトは、中細孔ゼオライトである、請求項１記載のプロセス。
【請求項３】
平均細孔サイズは、約５から約７オングストロームの範囲である、請求項２記載のプロセス。
【請求項４】
前記ゼオライトは、４０−５００のＳｉ／Ａｌ2原子比を有する、請求項１記載のプロセス。
【請求項５】
前記ゼオライトは、５０−１５０のＳｉ／Ａｌ2原子比を有する、請求項１記載のプロセス。
【請求項６】
前記ゼオライトのゲルマニウム量は、１．０重量％から１０重量％の範囲である、請求項１記載のプロセス。
【請求項７】
前記ゼオライトのゲルマニウム量は、３．５重量％から６重量％の範囲である、請求項６記載のプロセス。
【請求項８】
前記貴金属は、０．０５％から３％の範囲で存在する、請求項１記載のプロセス。
【請求項９】
前記貴金属は、０．２％から２％の範囲で存在する、請求項８記載のプロセス。
【請求項１０】
前記貴金属は、０．２％から１．５％の範囲で存在する、請求項９記載のプロセス。
【請求項１１】
前記貴金属は、白金である、請求項１記載のプロセス。
【請求項１２】
前記ゼオライトは、アルカリ金属またはアルカリ土類金属との塩基置換により非酸性とされる、請求項１記載のプロセス。
【請求項１３】
前記アルカリ金属は、約１から約２の範囲の、アルミニウムに対するモル比で存在するセシウムである、請求項１２記載のプロセス。
【請求項１４】
前記アルカンと前記触媒との間の接触は、０．１ｈ-1と１００ｈ-1の間の範囲の液空間速度で起こる、請求項１記載のプロセス。
【請求項１５】
前記アルカンと前記触媒との間の接触は、２００℃と６００℃の間の範囲の温度で起こる、請求項１記載のプロセス。
【請求項１６】
前記アルカンと前記触媒との間の接触は、０．１ｈ-1と１００ｈ-1の間の範囲の液空間速度、２００℃と６００℃の間の範囲の温度、１ｐｓｉａと３１５ｐｓｉａの間の範囲の圧力で起こる、請求項１記載のプロセス。
【請求項１７】
前記ゼオライトは、ＭＦＩ構造を有する、請求項１記載のプロセス。
【請求項１８】
前記供給物は、さらに１０００ｐｐｍまでの硫黄を含む、請求項１記載のプロセス。
【請求項１９】
前記触媒は、担持され、または結合される請求項１記載のプロセス。
【請求項２０】
前記触媒は、下記式を有する請求項１記載のプロセス。
(Ｃｓ+2Ｐｔ0.37(［Ｓｉ105Ｇｅ4Ａｌ2Ｏ222］−ＭＦＩ
【請求項２１】
前記ゼオライトは、チタン、鉄、ガリウム、ホウ素またはスズの追加の元素を含む、請求項１記載のプロセス。
【請求項２２】
前記触媒は、Ｐｔ／ＣｓＧｅＺＳＭ−５である、請求項１記載のプロセス。
【請求項２３】
前記炭化水素供給物は、少なくとも３０％のＣ6−Ｃ8アルカン類を有するナフサを含む、請求項１記載のプロセス。
【請求項２４】
前記炭化水素供給物は、少なくとも４０％のＣ6−Ｃ8アルカン類を有するナフサを含む、請求項１記載のプロセス。
【請求項２５】
前記炭化水素供給物は、少なくとも５０％のＣ6−Ｃ8アルカン類を有するナフサを含む、請求項１記載のプロセス。
【請求項２６】
前記供給物は、より高級の、およびより低級のアルカン類、イソパラフィン類、オレフィン類、ナフテン類および芳香族類をさらに含む、請求項１記載のプロセス。
【請求項２７】
前記供給物は、ペンタン、ノナン、デカンおよび触媒的に非反応性または不活性である非炭化水素をさらに含む、請求項１記載のプロセス。
【請求項２８】
炭化水素供給物のオクタン価を増加させるためのプロセスであって、
ａ）少なくとも５０％のＣ6−Ｃ8アルカン量を有する炭化水素供給物を第１の触媒と、改質生成物を形成させる条件で、接触させる工程と、
ｂ）前記改質生成物を第２の触媒と接触させる工程と、
ｃ）炭化水素生成物を回収する工程と、
を含み、
１つの触媒は、酸化物担体上のＶＩＩＩ族金属を含む酸性改質触媒を含み、
他の触媒は、ケイ素、ゲルマニウムおよび、任意で必要に応じて、アルミニウムを含み、その上に貴金属が堆積されている非酸性中細孔または大細孔ゼオライトである、プロセス。
【請求項２９】
前記酸性改質触媒は、アルミナまたはシリカ上に堆積された白金を含む、請求項２６記載のプロセス。
【請求項３０】
前記酸性改質触媒は、レニウム、スズ、コバルト、ニッケル、イリジウム、ロジウム、ルテニウムおよびそれらの組み合わせをさらに含む、請求項２９記載のプロセス。
【請求項３１】
前記酸性改質触媒は、アルミナ上に堆積された白金およびレニウムまたはイリジウムのいずれかを含む、請求項３０記載のプロセス。
【請求項３２】
ケイ素、ゲルマニウムおよび、任意で必要に応じて、アルミニウムを含み、その上に貴金属が堆積されている前記非酸性中細孔または大細孔ゼオライトは、Ｐｔ／ＣｓＧｅＺＳＭ−５を含む、請求項２６記載のプロセス。
【請求項３３】
アルミナまたはシリカ上に堆積された白金を含む酸性改質触媒は第１の触媒であり、Ｐｔ／ＣｓＧｅＺＳＭ−５を含む、ケイ素、ゲルマニウムおよび、任意で必要に応じて、アルミニウムを含み、その上に貴金属が堆積されている非酸性中細孔または大細孔ゼオライトは第２の触媒である、請求項２６記載のプロセス。
【発明の詳細な説明】
【技術分野】
【０００１】
本発明は、結晶フレームワーク中にゲルマニウムを有し、およびゼオライト上に堆積された貴金属を有する塩基交換ゼオライト、例えばＰｔ／ＣｓＧｅＺＳＭ−５を用いた、主にパラフィン量を有するナフサ炭化水素供給物のオクタン価を増加させるプロセスに関する。
【背景技術】
【０００２】
ナフサは、主に直鎖、分枝および環状脂肪族炭化水素、１分子あたり５から９個の炭素原子を有する軽質ナフサおよび１分子あたり７から９個の炭素を有する重質ナフサの混合物である。典型的には、軽質ナフサは、ナフテン類、例えばシクロヘキサンおよびメチルシクロペンタン、ならびに線状および分枝パラフィン類、例えばヘキサンおよびペンタンを含む。軽質ナフサは、典型的には６０重量％から９９重量％のパラフィン類およびシクロパラフィン類を含む。軽質ナフサは、７０−１５０ｇ／ｍｏｌの分子量範囲、０．６−０．９ｇ／ｃｍ3の比重範囲、５０−３２０°Ｆの沸点範囲および室温で５から５００ｍｍＨｇ（ｔｏｒｒ）の蒸気圧を有する石油蒸留物として特徴づけることができる。軽質ナフサは、原油、天然ガスコンデンセートまたは他の炭化水素流から様々なプロセス、例えば蒸留により得ることができる。
【０００３】
液体炭化水素のオクタン価は、標準（火花点火内燃）エンジンで燃やした場合の発火性の評価基準である。この数が高いほど、炭化水素が「ノッキング」（燃焼室内でのその早すぎる燃焼により引き起こされる爆発）を受けにくくなる。オクタン価は、燃料と同じアンチノック特性を有する HYPERLINK "http://en.wiktionary.org/wiki/isooctane" \o "isooctane" イソオクタンおよびｎ−ヘプタンの混合物を表し、すなわち、９２のオクタン価を有する炭化水素は、９２％イソオクタンよび８％ｎ−ヘプタンの混合物と同じノックを有する。オクタン価はしばしば、標準試験、例えばＡＳＴＭ２６９９またはＡＳＴＭ２７００により決定される。一般に、オクタン価は、炭化水素の線状パラフィン量を減少させることにより増加される。
【０００４】
炭化水素の線状パラフィン量を減少させる１つの手段は、パラフィン類を主に線状から主に分枝へ異性化させることによる。米国特許第７，４１４，００７号は、より高オクタンの炭化水素を得るための、パラフィン原料の異性化のための触媒およびプロセスを開示する。触媒はＩＶＢ族金属（ジルコニウム、チタンまたはハフニウム）の酸化物または水酸化物担体であり、これはタングステン化合物を用いた処理によりタングステン化されて強酸を形成し、この上にリン化合物および白金化合物が堆積されている。触媒は、線状パラフィン類をイソパラフィン類に変換する異性化プロセスにおいて使用される。
【０００５】
炭化水素の線状パラフィン量を減少させる別の手段は、選択吸着による。米国特許第７，０３７，４２２号は、Ｃ5およびＣ6パラフィン類の異性体の混合物の炭化水素供給物流をＣＦＩゼオライト、例えばＣＩＴ−５と、吸着ゾーンで接触させ、よって、Ｃ5およびＣ6パラフィン類の分枝異性体を直鎖異性体に比べて選択的に吸着させ、ナフサ生成物を吸着ゾーンから回収することにより、高ＲＯＮ（リサーチ法オクタン価、ＡＳＴＭ  Ｃ２６９９）ナフサを生成するためのプロセスを開示する。ある炭素数では、最も短く、最も分枝した異性体が最も高いオクタン価を有する傾向があるので、炭化水素中のこれらの高オクタン異性体の比率が増加すると、炭化水素全体のオクタン価が増加する。ＣＦＩゼオライトはまた、ｎ−Ｃ5およびｎ−Ｃ6を分枝異性体に選択的に異性化するヒドロ異性化触媒となり得る。ＣＦＩゼオライトは、ヒドロ異性化のために活性な金属、例えば白金、パラジウム、イリジウムまたは白金とパラジウムの混合物を含んでもよい。米国特許第７，０２９，５７２号は、ＡＴＣゼオライト、例えばＳＳＺ−５５を使用する同様のプロセスを開示する。
【０００６】
炭化水素のパラフィン量を減少させる別の手段は、パラフィン類を芳香族類に芳香族化することによる。米国特許第６，０８３，３７９号は、炭化水素を芳香族化することにより、脱硫し、オクタン価を増加させるプロセスを開示する。触媒は活性促進剤、例えばＩＡ、ＩＩＡ、ＩＩＩＡ、ＩＶＡ、ＶＡ、ＶＩＡ、ＩＩＢ、ＩＩＩＢ、ＩＶＢ、ＶＢ、ＶＩＢまたはＶＩＩＩ族の金属または金属酸化物を有するゼオライト、例えばＺＳＭ−５である。
【０００７】
米国特許第６，２４５，２１９号は、少なくとも約２５ｗｔ％のＣ5からＣ9の脂肪族および脂環式炭化水素を含むナフサ含有炭化水素供給流を、ＺＳＭ−５の触媒および脱水素金属、例えばガリウム、亜鉛、インジウム、鉄、スズまたはホウ素を用いて改質するためのプロセスを開示し、前記触媒は、表面酸性部位の５０％−９０％を中和するのに十分なＩＩＡ族アルカリ土類金属、例えばバリウム、または有機ケイ素化合物により修飾される。ｎ−パラフィン類の芳香族類への芳香族化により、得られた生成物のオクタン価がより高くなる。
【０００８】
米国特許第６，１７７，３７４号は、天然ガスコンデンセート（ＮＧＣ）および軽質ナフサから、高オクタン芳香族類、例えばベンゼン、トルエン、キシレン類を生成するために使用されるケイ素、亜鉛およびアルミニウムの酸化物の触媒を開示する。触媒は、Ｍ2/nＯ、ｘＡｌ2Ｏ3、ｙＳｉＯ2、ｚＺｎＯとして表され、ここで、Ｍはプロトンおよび／または金属カチオンであり、ｎはカチオンの価数であり、ならびにｘ、ｙおよびｚはＡｌ2Ｏ3、ＳｉＯ2およびＺｎＯのモル数であり、ｙ／ｘ（ＳｉＯ2／ＺｎＯモル比）は、５から１０００の範囲の数である。
【０００９】
米国特許第５，５１０，０１６号は、オクタン価を減少させる水素処理工程、続いて失われたオクタンを回復するための、自己結合またはバインダなしのゼオライトによる処理によりガソリン中の分解留分を接触脱硫するためのプロセスを開示する。軽質ナフサは一般に、改質なしに、より高いオクタン価を提供しない。触媒改質は、パラフィン類およびシクロパラフィン類の一部を芳香族類に変換することによりオクタン価を増加させることができるが、白金型改質触媒は一般に、耐硫黄性ではない。水素処理による脱硫は、供給物のオクタン価を低下させ、これは、低オクタン価パラフィン類をより高オクタン価の生成物に変換することにより、例えば、重質パラフィン類のより軽質のパラフィン類への選択分解、低オクタンパラフィン類の分解、オレフィン類の生成、高オクタン成分を得るための開環ならびにパラフィン類のアルキルベンゼン類への脱水素環化および芳香族化により回復される。
【先行技術文献】
【特許文献】
【００１０】
【特許文献１】米国特許第７，４１４，００７号明細書
【特許文献２】米国特許第７，０３７，４２２号明細書
【特許文献３】米国特許第７，０２９，５７２号明細書
【特許文献４】米国特許第６，０８３，３７９号明細書
【特許文献５】米国特許第６，２４５，２１９号明細書
【特許文献６】米国特許第６，１７７，３７４号明細書
【特許文献７】米国特許第５，５１０，０１６号明細書
【発明の概要】
【発明が解決しようとする課題】
【００１１】
主にパラフィン量を有するナフサ炭化水素供給物のオクタン価を増加させるための耐硫黄性触媒を有することは有利であろう。
【課題を解決するための手段】
【００１２】
主にパラフィン量を有するナフサ炭化水素供給物のオクタン価は、炭化水素供給物を、非酸性ゲルマニウムゼオライトを含み、その上に貴金属、例えば白金が堆積されている触媒と接触させることにより増加される。ゼオライトは非酸性である。ゼオライト構造の例は、ＭＴＷ、ＦＥＲ、ＭＥＬ、ＴＯＮ、ＭＲＥ、ＭＷＷ、ＭＦＩ、ＢＥＡ、ＭＯＲ、ＬＴＬまたはＭＴＴである。本発明の１つの実施形態では、ゼオライトはＭＦＩ構造を有する。「ＺＳＭ−５」という用語は、この明細書では、ＭＦＩ構造を有するゼオライトを意味するように使用される。ゼオライトは、ゼオライト構造の結晶フレームワーク中にケイ素、ゲルマニウムおよび、任意で必要に応じて、アルミニウムを有する。触媒の一例は、塩基交換され、非酸性となり、その上には白金が堆積されている、フレームワーク中にゲルマニウムを有するアルミノケイ酸塩ゼオライト、例えば、Ｐｔ／ＣｓＧｅＺＳＭ−５である。この触媒は、炭化水素供給物中１０００ｐｐｍのレベルまで、耐硫黄性である。
【００１３】
炭化水素供給物のオクタン価を増加させるためのプロセスは、ａ）同時に、ｎ−パラフィン類をイソパラフィン類に異性化し、イソパラフィン類をより高度に分枝したイソパラフィン類にさらに異性化し、ｎ−パラフィン類をより小さなｎ−イソパラフィン類に分解し、ｎ−およびイソパラフィン類の両方を脱水素化し、ｎ−パラフィン類を芳香族類に脱水素環化するための条件で、Ｃ6−Ｃ8アルカン類を有するナフサを含む炭化水素供給物を、ケイ素、ゲルマニウムおよび、任意で必要に応じて、アルミニウムを含む、その上に貴金属が堆積されている非酸性中細孔または大細孔ゼオライトを含む触媒と接触させる工程と、ｂ）炭化水素生成物を回収する工程と、を含む。ナフサ供給物は、少なくとも３０％、少なくとも４０％または少なくとも５０％のＣ6−Ｃ8量を有し得る。
【発明を実施するための形態】
【００１４】
ゼオライトは結晶フレームワーク中にアルミニウムおよびケイ素以外の元素を含み得る結晶水和アルミノケイ酸塩（ｃｒｙｓｔａｌｌｉｎｅ  ｈｙｄｒａｔｅｄ  ａｌｕｍｉｎｏｓｉｌｉｃａｔｅ）である。「ゼオライト」という用語は、アルミノケイ酸塩だけでなく、アルミニウムが他の三価元素により置換された物質、およびケイ素が他の四価元素により置換された物質を含む。一般に、ゼオライトはＴＯ4四面体の構造を有し、これは酸素原子を共有することにより三次元ネットワークを形成し、Ｔが四価元素、例えばケイ素、および三価元素、例えばアルミニウムを表す。ゼオライトは、異性化、トルエン不均化、トランスアルキル化、水素化ならびにアルカンオリゴマ化および芳香族化のための公知の触媒である。いくつかのゼオライト触媒、とりわけＶＩＩＩ族堆積金属を含むものは硫黄被毒を受けやすい。
【００１５】
その上に貴金属が堆積されているゲルマニウムゼオライト（Ｇｅ−ゼオライト）の触媒は、アルカリ金属またはアルカリ土類金属と塩基交換さされ、酸性が減少される。塩基置換は、貴金属が堆積される前または後で起きてもよい。触媒は芳香族抽出および他の精製または化学プロセス由来の天然ガスコンデンセート（ｃｏｎｄｅｎｓａｔｅ）、軽質ナフサまたはラフィネートのオクタン価を増加するために使用され、ただし、コンデンセート、ナフサまたはラフィネートが顕著なパラフィン量を有することを条件とする。
【００１６】
ゼオライトのケイ素対アルミニウム原子比（Ｓｉ：Ａｌ2）は４０−∞である。一例は、本発明を制限しないが、４０から５００の範囲のＳｉ：Ａｌ2原子比である。別の例は、本発明を制限しないが、５０から１５０の範囲のＳｉ：Ａｌ2原子比である。
【００１７】
本発明のゼオライトは、中細孔ゼオライトまたは大細孔ゼオライトである。本明細書では、「中細孔（ｍｅｄｉｕｍ  ｐｏｒｅ）」という用語は、平均細孔サイズが約５から約７オングストロームの範囲内にあることを意味すると解釈されるべきである。本明細書では、「大細孔（ｌａｒｇｅ  ｐｏｒｅ）」という用語は、平均細孔サイズが約７から約１０オングストロームの範囲内にあることを意味すると解釈されるべきである。これらの範囲は重なる可能性があり、特定のゼオライトは、中細孔ゼオライトまたは大細孔ゼオライトのいずれかと見なされることがあり得る。約５オングストローム未満の平均細孔サイズを有するゼオライト、すなわち、「小細孔」ゼオライトは、中細孔ゼオライトまたは大細孔ゼオライトのいずれかと見なされることはないであろう。小細孔ゼオライトは、その細孔およびチャネル内での所望の芳香族生成物、例えば、ベンゼン、エチルベンゼン、トルエンおよびキシレン類の分子の分子拡散を可能にしない。いくつかのゼオライトは異なるサイズの２つの別々のチャネルを有し、例えば、ＭＯＲは７．０ｘ６．５オングストロームの１２環チャネルならびに＜５オングストロームである８環チャネルを有する。中細孔ゼオライトまたは大細孔ゼオライトに対する上記範囲内にある少なくとも１つのチャネルを有する多チャネルゼオライトは、本発明に有用なゼオライトの範囲内にあると考えられる。中細孔ゼオライトおよび大細孔ゼオライトの例は、本発明を制限しないが、ＭＦＩ、ＢＥＡ、ＬＴＬ、ＭＯＲおよびＭＴＴである。
【００１８】
ゼオライトのゲルマニウム量は、１．０重量％から１０．０重量％の範囲である。ゼオライトのゲルマニウム量の１つの例は３．５重量％から６．０重量％である。
【００１９】
貴金属は、金属をゼオライト上で堆積させる任意の公知の方法によりゼオライト上に堆積させる。金属をゼオライト上に堆積させる典型的な方法は、イオン交換および含浸である。貴金属の堆積により、貴金属は、ゼオライトの表面だけでなく、ゼオライトの細孔およびチャネル中に存在することになる。本発明の１つの例では、貴金属は触媒中に、０．０５重量％から３重量％の範囲で存在する。本発明の別の例では、貴金属は、０．２重量％から２重量％である。別の例では、貴金属は０．２から１．５重量％である。貴金属の例は、白金、パラジウム、イリジウム、ロジウム、ルテニウムおよびそれらの組み合わせである。
【００２０】
本発明のゼオライトは非酸性（ｎｏｎ−ａｃｉｄｉｃ）である。本明細書では、「非酸性」という用語の１つの意味は、アルカリ金属またはアルカリ土類金属、例えばセシウム、カリウム、ナトリウム、ルビジウム、バリウム、カルシウム、マグネシウム、リチウムおよびそれらの混合物と塩基交換され、酸性が減少されたゼオライトを意味すると解釈されるべきである。塩基置換は、アルカリ金属またはアルカリ土類金属が反応混合物の一成分として添加された、ゼオライトの合成中に起こる可能性があり、または貴金属の堆積前、後またはこれと同時に結晶ゼオライトを用いて起こる可能性がある。ゼオライトはアルミニウムと関連するカチオンのほとんどまたは全てがアルカリ金属またはアルカリ土類金属でとなる程度まで塩基交換される。塩基置換後のゼオライトにおける一価塩基：アルミニウムモル比の一例は、少なくとも約０．９である。本発明の１つの実施形態では、セシウムがアルカリ金属であり、アルミニウムに対して約１から約２の範囲のモル比で存在する。
【００２１】
本発明内での「非酸性」の別の意味は、アルミニウムを含まないゼオライトである。アルミニウムを含まないゼオライトは、非酸性とするのに塩基交換しなくてもよい。アルミニウムを含まないゼオライトは別の四価または三価元素、例えばチタン、鉄、ガリウム、ホウ素、ゲルマニウムまたはスズを含んでもよい。「アルミニウムを含まない」は、０．４ｗｔ％以下のアルミニウム量を有するという意味を有する。その意味の範囲内で、本発明のために、ゼオライトは塩基との置換により、または低アルミニウム量を有することにより、「非酸性」とされ得る。
【００２２】
ゼオライトは、当技術分野で知られている促進剤または修飾剤を含んでもよい。これらの促進剤または修飾剤は触媒的有効量、例えば、約０．１重量％から約１．０重量％で存在する。促進剤または修飾剤の例は、レニウム、イリジウム、パラジウムおよびスズである。
【００２３】
触媒は、触媒の物理特性を変化させるために、材料、例えば金属酸化物；混合金属酸化物、例えば、マグネシウム、アルミニウム、チタン、ジルコニウム、トリウム、ケイ素またはそれらの混合物の酸化物；粘土、例えば、カオリンまたはモンモリロナイト；炭素、例えば、炭素ブラック、グラファイト、活性炭、ポリマ類または木炭；金属炭化物または窒化物、例えば、炭化モリブデン、炭化ケイ素または窒化タングステン；ゼオライト類；金属酸化物水酸化物、例えば、ベーマイト上に担持させてもよく、またはそれらと結合させてもよい。
【００２４】
炭化水素供給物（ｈｙｄｒｏｃａｒｂｏｎ  ｆｅｅｄ）は１０００ｐｐｍまでの硫黄を含んでもよい。本発明の１つの実施形態では、炭化水素供給物は約１ｐｐｍから約５００ｐｐｍの硫黄を含む。本発明の別の実施形態では、炭化水素供給物は約１０ｐｐｍから約１００ｐｐｍの硫黄を含む。
【００２５】
ゼオライト触媒を使用する炭化水素変換プロセスの１つの特定の例は、２００８年１０月１６日に公開された米国特許出願公開第２００８／０２５５３９８号（参照により本明細書に組み込まれる）に開示されるように、アルカン類の芳香族類への、例えば、Ｃ6+アルカン類の芳香族類、主にベンゼン、トルエンおよびキシレン類への脱水素環化である。脱水素環化プロセスは環化を促進し、環をそれらの個々の芳香族類まで脱水素化する。
【００２６】
米国特許第６，７８４，３３３号（参照により本明細書に組み込まれる）は、その上に白金が堆積されているアルミニウム−ケイ素ゲルマニウムゼオライトの触媒を開示する。触媒は、アルカン類の芳香族化、特定的には、低級アルカン類、例えばプロパンの芳香族化において使用することができる。触媒は、ゲルマニウムが結晶フレームワーク中に組み入れられているＭＦＩゼオライト、すなわち、Ｐｔ／Ｇｅ−ＺＳＭ−５であってもよい。触媒は芳香族化プロセス前または中に硫化されてもよい。
【００２７】
ＩＵＰＡＣ勧告に従い、本発明のための触媒の一例は下記として表される：
(Ｃｓ+2Ｐｔ0.37(［Ｓｉ105Ｇｅ4Ａｌ2Ｏ222］−ＭＦＩ
【００２８】
本発明は、比較的低いオクタン価を有する炭化水素を比較的高いオクタン価を有する炭化水素に変換するいくつかの反応機構によりオクタン価を増加させる。これらの反応機構の非化学量論的例を以下に示す。１つの例はｎ−パラフィン類 のイソパラフィン類への異性化であり、例えば下記である。
【化１】
2013512317.tif 000002
【００２９】
別の例は、イソパラフィン類をより高度に分枝したイソパラフィン類にさらに異性化し、例えば下記である。
【化２】
2013512317.tif 000003
【００３０】
別の例は、ｎ−パラフィン類をより小さなｎ−およびイソパラフィン類に分解し、例えば下記である。
【化３】
2013512317.tif 000004
【化４】
2013512317.tif 000005
【００３１】
別の例は、ｎ−およびイソパラフィン類の両方を脱水素化し、例えば下記である。
【化５】
2013512317.tif 000006
【化６】
2013512317.tif 000007
【００３２】
別の例は、ｎ−パラフィン類を芳香族類に脱水素環化し、例えば下記である。
【化７】
2013512317.tif 000008
【００３３】
上記化学反応は、化学的に平衡されていないが、比較的低いオクタン価を有する炭化水素を、比較的高いオクタン価を有する炭化水素に変換する本発明のプロセスにおける反応物および生成物を示すために提示されていることに注意すべきである。
【００３４】
本発明の触媒は、異性化、分解、脱水素および脱水素環化触媒として同時に機能することができる。上記炭化水素に対するオクタン価は、ＡＳＴＭ専門的技術的刊行物（Ｓｐｅｃｉａｌ  Ｔｅｃｈｎｉｃａｌ  Ｐｕｂｌｉｃａｔｉｏｎ）＃２２５、「純粋炭化水素のノッキング特性（Ｋｎｏｃｋｉｎｇ  Ｃｈａｒａｃｔｅｒｉｓｔｉｃｓ  ｏｆ  Ｐｕｒｅ  Ｈｙｄｒｏｃａｒｂｏｎｓ）」からのリサーチオクタン価（ＲＯＮ）およびモーターオクタン価（ＭＯＮ：ｍｏｔｏｒ  ｏｃｔａｎｅ  ｎｕｍｂｅｒ）の数値平均、すなわち（ＲＯＮ＋ＭＯＮ）／２である。
【００３５】
プロセス供給物は、Ｃ6−Ｃ8アルカン類以外の炭化水素および非炭化水素、すなわち、炭化水素ではない化合物を含んでもよい。これはより低級のアルカン類、例えばペンタン、およびより高級なアルカン類、例えばノナンおよびデカンを含んでもよい。プロセス供給物は、イソパラフィン類、オレフィン類、ナフテン類および芳香族類すら含んでもよい。Ｃ6−Ｃ8アルカン類ではない供給物のそれらの成分は、触媒的に反応する炭化水素または触媒的に非反応性または不活性である炭化水素もしくは非炭化水素、例えば希釈剤としてもよい。１つの実施形態では、プロセス供給物は、少なくとも３０％のＣ6−Ｃ8アルカン類を有するナフサである。別の実施形態では、プロセス供給物は、少なくとも４０％のＣ6−Ｃ8アルカン類を有するナフサである。別の実施形態ではプロセス供給物は、少なくとも５０％のＣ6−Ｃ8アルカン類を有するナフサである。
【００３６】
芳香族化プロセスは、０．１ｈ-1と１００ｈ-1の間の範囲の液空間速度、２００℃と６００℃の間の範囲の温度、１ｐｓｉａと３１５ｐｓｉａの間の範囲の圧力で実施してもよい。
【００３７】
本発明について一般的に記載してきたが、下記実施例を本発明の特定の実施形態として、その実施および利点を証明するために提供する。実施例は説明のために提供したものであり、明細書またはその後に続く特許請求の範囲をいかなる意味でも制限することを意図しないことは理解される。
【実施例】
【００３８】
＜触媒調製＞
実施例で使用される触媒は、下記手順に従い調製した。
【００３９】
溶液＃１は、１５．８４ｇの５０ｗｔ％  ＮａＯＨ溶液を、１３１．２５ｇの脱イオン（ＤＩ）水で希釈し、その後、７．１１ｇの二酸化ゲルマニウムを溶解することにより作製した。溶液＃２は、３．８４ｇのアルミン酸ナトリウム溶液（２３．６ｗｔ％アルミナおよび１９．４ｗｔ％酸化ナトリウム）を、１５３．９ｇのＤＩ水で希釈することにより作製した。溶液＃１を１５０ｇのルドックス（Ｌｕｄｏｘ）ＡＳ−４０（コロイド状態の４０ｗｔ％シリカ）に添加し、１０分間激しく撹拌し、均一混合物を得た。溶液＃２を撹拌しながらこの混合物中に入れた。１５分激しく撹拌した後、１０５．４２ｇのテトラ−ｎ−プロピルアンモニウムヒドロキシド（ＴＰＡＯＨ）を添加し、混合物を６０分間撹拌した。最後に、２３．３２ｇの氷酢酸をゲルに添加し、混合物のｐＨを約９に調節した。この混合物１Ｌステンレス鋼オートクレーブに入れ、１６０℃で３６時間、撹拌しながら加熱した。その後、得られた固体を母液から濾過し、ＤＩ水で洗浄した。得られた固体を、５５０℃で６時間、気流を有するオーブン内で、か焼（ｃａｌｃｉｎｅ）させた。粉末Ｘ線回折パターンを測定することにより、固体のＭＦＩ構造を確認した。
【００４０】
上記のように調製したＧｅＺＳＭ−５をＣｓＮＯ3水溶液（０．５Ｍ）で洗浄し、その後濾過した。その後、濾液を３回以上、０．５Ｍ  ＣｓＮＯ3で再洗浄し、最終濾過時に蒸留水ですすいだ。ゼオライト粉末を、その後、３時間、２８０℃、空気中でか焼させた。１％  Ｐｔを初期湿式含浸法により添加し、これは脱イオン水に溶解したＰｔ（ＮＨ2）4（ＮＯ3）2の溶液をＣｓ交換ＧｅＺＳＭ−５に一滴ずつ添加することにより実施した。材料を１１０℃乾燥オーブン内で１時間乾燥させ、その後、２８０℃で３時間か焼させた。
【００４１】
試験前に、触媒粉末をプレスし、２０−４０メッシュのサイズとした。２．１６ｃｍ3のサイズ処理された触媒を５．８４ｃｍ3の不活性炭化ケイ素チップと混合し、４６０℃で１時間、水素流中で前処理した。
【００４２】
＜触媒試験＞
上記手順により調製した触媒を下記のように試験した。
【００４３】
不活性炭化ケイ素チップと混合した触媒粒子を１／２”ＯＤプラグ反応器に入れた。合成的にブレンドした軽質ナフサを、米国特許第６，８８４，５３１号において軽質ナフサのために開示されたＰＩＯＮＡ分析に基づき組成を計算し、各々の成分を個々に計量し所望のモル分率を得、その成分を混合して供給物混合物を作製することにより、生成させ、これを蒸発させて約１５０℃の温度で流れる水素流中に入れた。このガス混合物を、下記表内の特定の条件で維持される反応器を通過させた。反応生成物をガスクロマトグラフィにより分析した。結果を下記表１で示す。オクタン価は、ナフサ供給物で５１から、リフォメート（ｒｅｆｏｒｍａｔｅ）で９５まで増加した。
【００４４】
オクタン価は、ＡＳＴＭ専門的技術的刊行物＃２２５、「純粋炭化水素のノッキング特性」からのリサーチオクタン価（ＲＯＮ）およびモーターオクタン価（ＭＯＮ）に対する純粋成分値を用いることにより、推定した。各成分の数値平均［（ＲＯＮ＋ＭＯＮ）／２］は、供給物およびリフォメートのオクタン価を推定するために、体積加重した。
【００４５】
【表１】
2013512317.tif 000009
【００４６】
低オクタン成分、例えばｎ−ヘキサン、２−メチルペンタンおよび３−メチルペンタンの濃度は、８７．４％から２６．２％まで減少した。高オクタン成分の濃度は増加した（２，２および２，３−ジメチルブタン：５．３％から６．０％、ベンゼン：１．４％から３８．５％、ｎ−ブタン、イソブテンおよびイソペンタン：０．０％から２．５％、環状および分枝オレフィン類、例えば２−メチルペンタン関連オレフィン類、３−メチルペンタン関連オレフィン類、メチルシクロペンテン類およびイソブテン：０．０％から１６．０％）。
【００４７】
燃料基準は、ガソリン中に存在するオレフィン類の量を制限する場合があり、オレフィン類のいくらかまたは全てを水素化して対応するパラフィン類にすることを要求する場合がある。表２は、オレフィン類の全てが水素化された場合の生成物流の計算した組成およびオクタン価を示す。オクタン価は、ナフサ供給物では５１から、リフォメートでは８９まで増加されるであろう。
【００４８】
【表２】
2013512317.tif 000010
【００４９】
化学中間体としてのその重要な価値のために、ベンゼンはリフォメートから抽出してもよい。表３は、全てのベンゼンが除去された場合のリフォメートの計算した組成およびオクタン価を示す。オクタン価は、ナフサでは５１から、リフォメートでは７８まで増加されるであろう。
【００５０】
【表３】
2013512317.tif 000011
【００５１】
生成物中にベンゼンが存在しなくても、オクタン価が増加していることに注意すべきである。そのため、オクタン価の増加は、ｎ−パラフィン類を芳香族化することによる芳香族量の増加だけでなく、ｎ−パラフィン類をイソパラフィン類に異性化し、さらに、イソパラフィン類をより高度に分枝したイソパラフィン類に異性化し、ｎ−パラフィン類をより小さなｎ−イソパラフィン類に分解し、ｎ−およびイソパラフィン類の両方を脱水素化することによる。低オクタン成分、例えばｎ−ヘキサン、２−メチルペンタンおよび３−メチルペンタンの濃度は減少し、高オクタン成分、例えば２，２および２，３−ジメチルブタン、ｎ−ブタン、イソブテン、イソペンタン、２−メチルペンタン関連オレフィン類および３−メチルペンタン関連オレフィン類、ならびにメチルシクロペンテン類の濃度は増加した。このデータは、本発明のプロセスおよび触媒がパラフィン類の芳香族化以外の機構を具体化することを証明する。
【００５２】
本発明の触媒は、少なくとも２５％の線状Ｃ6−Ｃ8アルカン量を有する炭化水素供給物を改質するために、従来の酸性改質触媒、例えば酸化物担体上のＶＩＩＩ族金属、例えば、アルミナまたはシリカ上に堆積された白金と共に一連のプロセス中に存在してもよい。従来の酸性改質触媒は促進剤、例えばレニウム、スズ、コバルト、ニッケル、イリジウム、ロジウム、ルテニウムおよびそれらの組み合わせを含んでもよい。１つの実施形態では、酸性改質触媒はアルミナ上に堆積された白金およびレニウムまたはイリジウムのいずれかである。どちらかの触媒が一連のプロセスにおいて第１の触媒となり得る。１つの例では、アルミナまたはシリカ上に堆積された白金を含む酸性改質触媒は第１の触媒であり、Ｐｔ／ＣｓＧｅＺＳＭ−５を含む、ケイ素、ゲルマニウムおよび、任意で必要に応じてアルミニウムを含み、その上に貴金属が堆積されている非酸性中細孔または大細孔ゼオライトが第２の触媒である。
【００５３】
上記教示を考慮すると、本発明の多くの改変および変更が可能である。添付の特許請求の範囲内であれば、本発明は特定的に記載された場合以外で実施可能であることが理解されるべきである。
【手続補正書】
【提出日】平成24年5月28日(2012.5.28)
【手続補正１】
【補正対象書類名】特許請求の範囲
【補正対象項目名】全文
【補正方法】変更
【補正の内容】
【特許請求の範囲】
【請求項１】
炭化水素供給物のオクタン価を増加させるためのプロセスであって、
ａ）同時に、ｎ−パラフィン類をイソパラフィン類に異性化し、イソパラフィン類をより高度に分枝したイソパラフィン類にさらに異性化し、ｎ−パラフィン類をより小さなｎ−イソパラフィン類に分解し、ｎ−パラフィン類およびイソパラフィン類の両方を脱水素化し、ｎ−パラフィン類を芳香族類に脱水素環化するための条件で、Ｃ6−Ｃ8アルカン類を有するナフサを含む供給物を、ケイ素、ゲルマニウムおよび、任意で必要に応じて、アルミニウムを含む、その上に貴金属が堆積されている非酸性中細孔または大細孔ゼオライトを含む触媒と接触させる工程と、
ｂ）炭化水素生成物を回収する工程と、
を含む、プロセス。
【請求項２】
前記ゼオライトのゲルマニウム量は、１．０重量％から１０重量％の範囲である、請求項１記載のプロセス。
【請求項３】
前記貴金属は、０．０５％から３％の範囲で存在する、請求項１記載のプロセス。
【請求項４】
前記ゼオライトは、アルカリ金属またはアルカリ土類金属との塩基置換により非酸性とされる、請求項１記載のプロセス。
【請求項５】
前記アルカンと前記触媒との間の接触は、０．１ｈ-1と１００ｈ-1の間の範囲の液空間速度、２００℃と６００℃の間の範囲の温度、１ｐｓｉａと３１５ｐｓｉａの間の範囲の圧力のうち少なくとも１つで起こる、請求項１記載のプロセス。
【請求項６】
前記供給物は、さらに１０００ｐｐｍまでの硫黄を含む、請求項１記載のプロセス。
【請求項７】
前記ゼオライトは、チタン、鉄、ガリウム、ホウ素またはスズの追加の元素を含む、請求項１記載のプロセス。
【請求項８】
前記炭化水素供給物は、少なくとも３０％のＣ6−Ｃ8アルカン類を有するナフサを含む、請求項１記載のプロセス。
【請求項９】
前記供給物は、より高級の、およびより低級のアルカン類、イソパラフィン類、オレフィン類、ナフテン類および芳香族類をさらに含む、請求項１記載のプロセス。
【請求項１０】
炭化水素供給物のオクタン価を増加させるためのプロセスであって、
ａ）少なくとも５０％のＣ6−Ｃ8アルカン量を有する炭化水素供給物を第１の触媒と、改質生成物を形成させる条件で、接触させる工程と、
ｂ）前記改質生成物を第２の触媒と接触させる工程と、
ｃ）炭化水素生成物を回収する工程と、
を含み、
１つの触媒は、酸化物担体上のＶＩＩＩ族金属を含む酸性改質触媒を含み、
他の触媒は、ケイ素、ゲルマニウムおよび、任意で必要に応じて、アルミニウムを含み、その上に貴金属が堆積されている非酸性中細孔または大細孔ゼオライトである、プロセス。
【国際調査報告】
2013512317.tif 000012
2013512317.tif 000013